(57)【要約】【課題】製造工程に起因する擦れシワが良好に抑えられ、内巻領域と外巻領域における紙質の差が小さく、交換頻度の低い、高品質の長尺トイレットロールを提供することを目的とする。【解決手段】エンボスパターン２が付与された１プライのトイレットペーパー１ｘをロール状に巻取ったトイレットロール１であって、巻直径が９０ｍｍ以上１１０ｍｍ以下、巻長が８０ｍ以上１２６ｍ以下、芯の質量を除くロール１個あたりの質量が１７０ｇ以上３００ｇ以下、であり、内巻領域Ｆにおける、トイレットペーパー１ｘの表面及び裏面それぞれのティッシュソフトネス測定装置ＴＳＡにより測定される滑らかさＴＳ７５０の値を乗じた数値が、外巻領域Ｇにおける、トイレットペーパー１ｘの表面及び裏面それぞれの滑らかさＴＳ７５０の値を乗じた数値に対して、７２％以上である、トイレットロール１を提供する。【選択図】図９
2019188021.tif 000002
【特許請求の範囲】
【請求項１】
エンボスパターンが付与された１プライのトイレットペーパーをロール状に巻取ったトイレットロールであって、
巻直径が９０ｍｍ以上１１０ｍｍ以下、巻長が８０ｍ以上１２６ｍ以下、芯の質量を除くロール１個あたりの質量が１７０ｇ以上３００ｇ以下、であり、
トイレットロールを巻きほぐした際の最内巻のトイレットペーパーの端縁からトイレットロールの巻長の２０％から３０％に相当する領域を内巻領域、トイレットロールを巻きほぐした際の最外巻のトイレットペーパーの端縁からトイレットロールの巻長の５％から１５％に相当する領域を外巻領域、とした場合において、
前記内巻領域における、トイレットペーパーの表面及び裏面それぞれのティッシュソフトネス測定装置ＴＳＡにより測定される滑らかさＴＳ７５０の値を乗じた数値が、前記外巻領域における、トイレットペーパーの表面及び裏面それぞれの滑らかさＴＳ７５０の値を乗じた数値に対して、７２％以上である、トイレットロール。
【請求項２】
トイレットペーパーの、ＪＩＳ  Ｐ  ８１１３に基づく、乾燥時の縦方向の引張強さＤＭＤＴが、２．５Ｎ／２５ｍｍ以上７．０Ｎ／２５ｍｍ以下である、請求項１に記載のトイレットロール。
【請求項３】
トイレットペーパーの、ＪＩＳ  Ｐ  ８１１３に基づく、乾燥時の横方向の引張強さＤＣＤＴが、０．７Ｎ／２５ｍｍ以上３．０Ｎ／２５ｍｍ以下である、請求項１又は２に記載のトイレットロール。
【請求項４】
トイレットペーパーの坪量が、１６ｇ／ｍ２以上２２ｇ／ｍ２以下である、請求項１から３のいずれかに記載のトイレットロール。
【請求項５】
前記内巻領域における、トイレットペーパーの裏面の滑らかさＴＳ７５０の値が、前記外巻領域における、トイレットペーパーの裏面の滑らかさＴＳ７５０の値に対して、７４％以上である、請求項１から４のいずれかに記載のトイレットロール。
【請求項６】
前記内巻領域におけるトイレットペーパーの紙厚が、前記外巻領域におけるトイレットペーパーの紙厚に対して、９３％以上である、請求項１から５のいずれかに記載のトイレットロール。
【発明の詳細な説明】
【技術分野】
【０００１】
本発明は、１プライのトイレットペーパーをロール状に巻取ったトイレットロールに関する。
【背景技術】
【０００２】
トイレットロールは、主に、４ロール又は１２ロール等を１セットとして包装されて市販されている。包装されたトイレットロールは、かさばるものであるため、購入時に持ち運べるトイレットロールの数は限られており、そのような制約から、一度に購入できる量にも限度がある。また、家庭、職場、公共施設等において、トイレットロールを保管することもあるが、必ずしも、広い保管スペースを確保できるわけではない。
【０００３】
このような事情から、トイレットペーパーのシート１枚あたりの坪量を１４ｇ／ｍ２以下に低減し、１ロールあたりの巻長を長くした長尺のトイレットロールが提案されているほか（例えば、特許文献１及び２参照）、トイレットペーパー１枚あたりの坪量を１３ｇ／ｍ２より大きくして風合いや使用感を向上させながら、巻長を長くした長尺のトイレットロールが開発されている（例えば、特許文献３参照）。
【先行技術文献】
【特許文献】
【０００４】
【特許文献１】特開２００６−０８７７０３号公報
【特許文献２】特開２０１３−２０８２９７号公報
【特許文献３】特開２０１４−１８８３４２号公報
【発明の概要】
【発明が解決しようとする課題】
【０００５】
しかしながら、このように、トイレットロールを長尺にすると巻直径が大きくなりやすく、その場合に、巻取りが完了した後の工程において、トイレットロールを静置させるために既存の製造ラインにあらかじめ設けられたガイドレールにトイレットロール側面が擦れやすくなり、擦れシワが発生し、美粧性が損なわれるという問題があった。また、トイレットロールを長尺にすると、巻直径だけでなく、ロール質量が大きくなりやすく、トイレットロールをコンベアで搬送する際に、自重によりコンベアとの摩擦が大きくなり、擦れシワが発生しやすいという問題があった。さらに、エンボスパターンがトイレットペーパーに付与される場合には、エンボスの凹凸部に起因して、より擦れシワが発生しやすかった。
【０００６】
また、トイレットロールを長尺にすると、トイレットロールの内巻領域にかかる圧力が大きくなり、内巻領域と外巻領域とでトイレットペーパーの紙質に差が生じ、消費者が使用する際に、使用開始時と使用終了時において、手触りや風合いが異なると感じる場合があった。したがって、本発明は、製造工程に起因する擦れシワが良好に抑えられ、内巻領域と外巻領域における紙質の差が小さく、交換頻度の低い、高品質の長尺トイレットロールを提供することを目的とする。
【課題を解決するための手段】
【０００７】
本発明の発明者らは、上記課題を解決するため、鋭意研究を行った。その結果、エンボスパターンが付与された１プライのトイレットペーパーをロール状に巻取ったトイレットロールにおいて、ロールの巻直径、巻長、質量を調整し、さらに、内巻領域と外巻領域における所定の測定値から算出されるパラメーターを調整することにより、上記課題を解決できることを見出し、本発明を完成するに至った。具体的には、本発明は、以下のものを提供する。
【０００８】
（１）本発明の第１の態様は、エンボスパターンが付与された１プライのトイレットペーパーをロール状に巻取ったトイレットロールであって、巻直径が９０ｍｍ以上１１０ｍｍ以下、巻長が８０ｍ以上１２６ｍ以下、芯の質量を除くロール１個あたりの質量が１７０ｇ以上３００ｇ以下、であり、トイレットロールを巻きほぐした際の最内巻のトイレットペーパーの端縁からトイレットロールの巻長の２０％から３０％に相当する領域を内巻領域、トイレットロールを巻きほぐした際の最外巻のトイレットペーパーの端縁からトイレットロールの巻長の５％から１５％に相当する領域を外巻領域、とした場合において、前記内巻領域における、トイレットペーパーの表面及び裏面それぞれのティッシュソフトネス測定装置ＴＳＡにより測定される滑らかさＴＳ７５０の値を乗じた数値が、前記外巻領域における、トイレットペーパーの表面及び裏面それぞれの滑らかさＴＳ７５０の値を乗じた数値に対して、７２％以上であることを特徴とするトイレットロールである。
【０００９】
（２）本発明の第２の態様は、（１）に記載のトイレットロールであって、トイレットペーパーの、ＪＩＳ  Ｐ  ８１１３に基づく、乾燥時の縦方向の引張強さＤＭＤＴが、２．５Ｎ／２５ｍｍ以上７．０Ｎ／２５ｍｍ以下であることを特徴とするものである。
【００１０】
（３）本発明の第３の態様は、（１）又は（２）に記載のトイレットロールであって、トイレットペーパーの、ＪＩＳ  Ｐ  ８１１３に基づく、乾燥時の横方向の引張強さＤＣＤＴが、０．７Ｎ／２５ｍｍ以上３．０Ｎ／２５ｍｍ以下であることを特徴とするものである。
【００１１】
（４）本発明の第４の態様は、（１）から（３）のいずれかに記載のトイレットロールであって、トイレットペーパーの坪量が、１６ｇ／ｍ２以上２２ｇ／ｍ２以下であることを特徴とするものである。
【００１２】
（５）本発明の第５の態様は、（１）から（４）のいずれかに記載のトイレットロールであって、前記内巻領域における、トイレットペーパーの裏面の滑らかさＴＳ７５０の値が、前記外巻領域における、トイレットペーパーの裏面の滑らかさＴＳ７５０の値に対して、７４％以上であることを特徴とするものである。
【００１３】
（６）本発明の第６の態様は、（１）から（５）のいずれかに記載のトイレットロールであって、前記内巻領域におけるトイレットペーパーの紙厚が、前記外巻領域におけるトイレットペーパーの紙厚に対して、９３％以上であることを特徴とするものである。
【発明の効果】
【００１４】
本発明によれば、製造工程に起因する擦れシワが良好に抑えられ、内巻領域と外巻領域における紙質の差が小さく、交換頻度の低い、高品質の長尺トイレットロールを提供することができる。
【図面の簡単な説明】
【００１５】
【図１】本発明に係るトイレットロールの外観を示す斜視図である。
【図２】ロール表面側のエンボスパターンの撮影画像を示す図である。
【図３】エンボスパターンの態様を示す図である。
【図４】エンボスパターンの態様を示す図である。
【図５】エンボスパターンの態様を示す図である。
【図６】エンボスパターンの深さの測定方法を示す図である。
【図７】ロール巻取り加工機の一例を示す図である。
【図８】ロールの内巻側が軸方向に飛び出した不良品の撮影画像を示す図である。
【図９】内巻領域及び外巻領域を模式的に示す図である。
【発明を実施するための形態】
【００１６】
以下、本発明の実施形態について詳細に説明するが、以下の実施形態は例示の目的で提示するものであり、本発明は、以下に示す実施形態に、何ら限定されるものではない。
【００１７】
＜トイレットロール＞
図１は、本発明に係るトイレットロール１の外観を示す斜視図である。本発明のトイレットロール１は、エンボスパターン２が付与された１プライのトイレットペーパー１ｘをロール状に巻取ったトイレットロール１であって、巻直径ＤＲ（ロールの外径）が９０ｍｍ以上１１０ｍｍ以下、巻長（巻取り長さ）が８０ｍ以上１２６ｍ以下、芯（コア）の質量を除くロール１個あたりの質量が１７０ｇ以上３００ｇ以下、である。
【００１８】
本明細書における内巻領域Ｆとは、図９に示すように、トイレットロール１を巻きほぐした際の最内巻のトイレットペーパー１ｘの端縁１ｆ（芯（コア）Ｅと接する部分）からトイレットロール１の巻長の２０％から３０％に相当する領域をいい、外巻領域Ｇとは、トイレットロール１を巻きほぐした際の最外巻のトイレットペーパー１ｘの端縁１ｅからトイレットロール１の巻長の５％から１５％に相当する領域をいう。
【００１９】
また、トイレットペーパー１ｘの表面のうち、ロール外側に指向した表面をロール表面１ａ（又はトイレットペーパー１ｘの表面１ａ）と称し、ロール中心部に指向した表面をロール裏面１ｂ（又はトイレットペーパー１ｘの裏面１ｂ）と称する。
【００２０】
［巻長］
トイレットロール１の巻長が８０ｍ以上１２６ｍ以下であることにより、トイレットロール１の交換頻度を低くすることができる。また、巻長を上記の範囲に調整することにより、ロール質量が適切となり、トイレットロール１をコンベアで搬送する際に、自重によるトイレットロール１とコンベアとの摩擦を抑え、擦れシワの発生を抑制することができる。また、内巻のトイレットペーパー１ｘに過大な押圧がかかることを抑制し、外巻と内巻における手触りの差を小さくすることができる。また、トイレットロール１の省スペース性を図ることができるとともに、巻直径ＤＲが適切な範囲に維持され、トイレットロール１がトイレットペーパーホルダーに十分に収容されるものとなる。巻長は、９０ｍ以上１２２ｍ以下であることが好ましく、１００ｍ以上１１８ｍ以下であることがより好ましい。
【００２１】
［巻直径］
トイレットロール１の巻直径ＤＲが９０ｍｍ以上１１０ｍｍ以下であることにより、巻取りが完了した後の工程において、トイレットロール１を静置させるために既存の製造ラインにあらかじめ設けられたガイドレールとトイレットロール１側面との擦れを抑制し、擦れシワの発生を抑えることができると同時に、エンボスパターン２の潰れを抑制し、風合いや美粧性を良好に維持することができ、トイレットロール１の品質を向上させることができる。また、手で持ちやすいサイズとなり、子供や高齢者でも扱いやすいトイレットロール１を得ることができ、品質が向上する。巻直径ＤＲは、９５ｍｍ以上１０７ｍｍ以下であることが好ましく、１００ｍｍ以上１０４ｍｍ以下であることがより好ましい。
【００２２】
［巻密度］
本発明においては、トイレットロール１の巻密度が１．０ｍ／ｃｍ２以上２．１ｍ／ｃｍ２以下であることが好ましい。ここで、ロールを固く巻き過ぎると、内巻のトイレットペーパー１ｘに過大な押圧が加わり、内巻のトイレットペーパー１ｘに設けたエンボスが潰れて、使用時に美粧性が低下することにより品質が低下する。一方、ロールを弱く巻き過ぎると、エンボスは潰れないが、巻直径ＤＲが大きくなって、トイレットロール１のトイレットペーパーホルダーへの装着が困難になったり、内巻の巻付け力が弱くなり過ぎて、図８の写真に示すように、ロールの内巻側が軸方向に飛び出して不良品が生じたりする。このようなことから、本明細書では、ロールの巻き強さを表すための因子として、巻密度を規定した。
【００２３】
巻密度は、（巻長×プライ数）÷（ロールの断面積）で表される。ロールの断面積は、｛ロールの外径（巻直径ＤＲ）部分の断面積−（コア外径部分の断面積）｝で表される。コア（紙管）外径ＤＩは、ロールの中心孔の直径である。
【００２４】
例えば、巻長１０４ｍ、１プライ、巻直径ＤＲ９７ｍｍ、コアの外径３９ｍｍの場合、巻密度＝（１０４ｍ×１）÷｛３．１４×(９７ｍｍ÷２÷１０)２−３．１４×(３９ｍｍ÷２÷１０)２}＝１．６８ｍ／ｃｍ２となる。トイレットロール１にコアが無い場合は、中心孔の直径をコア外径とする。
【００２５】
巻密度が１．０ｍ／ｃｍ２以上２．１ｍ／ｃｍ２以下であることにより、巻直径ＤＲが適切な範囲に位置されて、トイレットロール１が、トイレットペーパーホルダー等に収まりやすくなるとともに、内巻の巻付け力が適切なものとなり、ロールの内巻側が軸方向に飛び出して（ロールの保形性が劣り）、不良品となることがなく、シートの柔らかさも好適に維持されるほか、トイレットペーパー１ｘに設けたエンボスが潰れることなく、使用時の美粧性が維持され、品質が向上する。巻密度は、１．２ｍ／ｃｍ２以上１．９ｍ／ｃｍ２以下であることがより好ましく、１．４ｍ／ｃｍ２以上１．７ｍ／ｃｍ２以下であることが更に好ましい。
【００２６】
［坪量・紙厚］
トイレットペーパー１ｘの坪量は、１６ｇ／ｍ２以上２２ｇ／ｍ２以下であることが好ましく、このときの紙厚は０．５ｍｍ／１０プライ以上１．２ｍｍ／１０プライ以下であることが好ましい。坪量及び紙厚が、上記の範囲であることにより、トイレットロール１の手触りや風合いが良好に維持される。また、ロール質量が適切な範囲になり、トイレットロール１をコンベアで搬送する際に、自重によるトイレットロール１とコンベアとの摩擦を抑え、擦れシワの発生を抑制することができる。
【００２７】
トイレットペーパー１ｘの１プライあたりの坪量は、１７ｇ／ｍ２以上２１ｇ／ｍ２以下であることがより好ましく、１８ｇ／ｍ２以上２０ｇ／ｍ２以下であることが更に好ましい。トイレットペーパー１ｘの紙厚は、０．６ｍｍ／１０プライ以上１．１ｍｍ／１０プライ以下であることがより好ましく、０．７ｍｍ／１０プライ以上０．９ｍｍ／１０プライ以下であることが更に好ましい。トイレットペーパー１ｘ  １プライあたりの坪量及び紙厚を上記範囲に調整する方法としては、エンボス条件を規定する方法を挙げることができる。
【００２８】
また、内巻領域Ｆにおけるトイレットペーパー１ｘの紙厚（１０プライあたり）が、外巻領域Ｇにおけるトイレットペーパー１ｘの紙厚（１０プライあたり）に対して、９３％以上であることが好ましく、９４％以上であることがより好ましく、９５％以上であることが更に好ましい。外巻領域Ｇに対する内巻領域Ｆのトイレットペーパー１ｘの紙厚が、上記の範囲であることにより、トイレットロール１の使用開始時と使用終了時を比較した場合における、手触りや風合いに差を感じにくくすることができる。なお、内巻領域Ｆにおけるトイレットペーパー１ｘの紙厚は、圧力がかかるため、外巻領域Ｇにおけるトイレットペーパー１ｘの紙厚よりも小さくなる。
【００２９】
［エンボスパターン］
本発明のトイレットロール１（トイレットペーパー１ｘ）は、エンボス加工が施されてなるものであり、エンボスパターン２を有している。本発明のトイレットペーパー１ｘが有するエンボスパターン２としては、シングルエンボスパターンが好ましい。１プライのトイレットペーパー１ｘに複数回エンボス処理を行ってもよい。シングルエンボスパターンは、１プライのトイレットペーパー１ｘの一方の面からのみ、エンボスロール１１１のエンボス凸部を押し当てて形成され、トイレットペーパー１ｘのエンボスロール１１１を押し当てた面に凹部、裏面に凸部が現れるエンボスパターン２（シングルエンボスパターン）が形成される。エンボスロール１１１の材質としては、金属であることが好ましい。
【００３０】
図３は、エンボスパターン２の態様を示す図面である。図３に示すように、エンボスパターン２の重心を流れ方向ＭＤ及び幅方向Ｗに結ぶ線が、それぞれ略直線状であり、隣接するエンボスパターン２の、幅方向Ｗにおける離間距離が、流れ方向ＭＤにおける離間距離よりも大きい。このような態様でエンボスパターン２を形成することにより、図２に示すように、流れ方向ＭＤに沿って複数の直線模様を有する外観となり、美観性に優れる。また、トイレットロール１の使用時には、トイレットペーパー１ｘを手で持ちながら流れ方向ＭＤに引っ張って使用することが通常であるため、隣接するエンボスパターン２の、幅方向Ｗにおける離間距離を、流れ方向ＭＤにおける離間距離よりも大きくすることにより、肌触りや指先へのフィット感が向上し、使用時の触感が良好となる。
【００３１】
また、流れ方向ＭＤに平行な線に対する、エンボスパターン２の重心を流れ方向ＭＤに結ぶ線の傾きが０°以上１０°以下であることが好ましい。図４は、エンボスパターン２が、流れ方向ＭＤに平行な線に対する、エンボスパターン２の重心を流れ方向ＭＤに結ぶ線の傾きが１３°となる場合のエンボスパターン２の態様を示す図面である。このように、流れ方向ＭＤに平行な線に対する、エンボスパターン２の重心を流れ方向ＭＤに結ぶ線の傾きが１０°より多くなるようにエンボスパターン２が形成されると、トイレットロール１の厚さ方向に重なったトイレットペーパー１ｘ同士のエンボスパターン２の凹部と凹部、及び、凸部と凸部が、重なりにくくなるため、エンボスが潰れやすくなり、使用時における触感や美粧性を損なうことになる。特に、本発明のトイレットロール１ように、長尺のトイレットロールを巻く際には、トイレットペーパーのテンションを強く張った状態で加工するため、エンボスが伸びてしまい、よりエンボスの美粧性が低下しやすい。そのため、重なったトイレットペーパー１ｘ同士のエンボスパターン２の凹部と凹部、及び、凸部と凸部を、重なりやすくし、エンボスパターン２を潰れにくくするために、流れ方向ＭＤに平行な線に対する、エンボスパターン２の重心を流れ方向ＭＤに結ぶ線の傾きが、０°以上１０°以下であることが好ましく、０°以上５°以下であることがより好ましく、０°以上２°以下であることが更に好ましい。また、よりエンボスパターン２を潰れにくくする観点から、図３に示すように、流れ方向ＭＤに平行な線に対する、エンボスパターン２の重心を流れ方向ＭＤに結ぶ線の傾きが０°であること、換言すると、エンボスパターン２の重心を流れ方向ＭＤに結ぶ線が、流れ方向ＭＤに平行な線に平行であること、が最も好ましい。
【００３２】
流れ方向ＭＤに平行な線に対する、エンボスパターン２の重心を流れ方向ＭＤに結ぶ線の傾きは以下の方法で測定することができる。まず、トイレットロール１の最外巻の端縁から流れ方向に５０ｃｍ引き出した位置における、幅方向Ｗのいずれかの端部から最も近いエンボスパターン２までの距離を測定する。次に、更に流れ方向ＭＤに５０ｃｍ引き出した位置における、上記の測定を行った側の幅方向Ｗの端部から、上記の距離を測定したエンボスパターン２の重心を流れ方向ＭＤに結ぶ線上にあるエンボスパターン２までの距離を測定する。このように、エンボスパターン２の重心を流れ方向ＭＤに結ぶ線上の２地点における、エンボスパターン２と幅方向Ｗの一方端部からの距離をそれぞれ測定し、２つの測定値のうち、大きい測定値から小さい測定値を差し引いた数値と、２地点の流れ方向ＭＤに平行な距離（５０ｃｍ）と、を用いて、エンボスパターン２の重心を流れ方向ＭＤに結ぶ線の傾きを求めることができる。
【００３３】
（エンボスパターンの面積率及び深さ）
本発明のトイレットロール１において、エンボスパターン２の面積率（トイレットペーパー１ｘのうち、エンボスパターン２のある部分の割合）が、２５％以上８０％以下となるように調整されている。エンボスパターン２の面積率を上記の範囲に調整することにより、エンボスパターン２の表裏差が適切に維持されるとともに、使用時における触感及び美粧性を良好に維持することができる。ここで、トイレットペーパー用のエンボスパターンの面積率は通常、２０％以下である。本発明のようにエンボスパターンの面積率を高くすることで、原紙をカレンダー処理しなくても、紙厚を低くすることができるため、坪量を低くしない長尺トイレットロールであっても、適切な巻直径に調整することができる。エンボスパターン２の面積率は、３５％以上７０％以下であることがより好ましく、４５％以上６０％以下であることが更に好ましい。
【００３４】
また、本発明のトイレットロール１において、エンボスパターン２の深さは、０．０１ｍｍ以上０．３２ｍｍ以下であることが好ましく、０．０４ｍｍ以上０．２７ｍｍ以下であることがより好ましく、０．０８ｍｍ以上０．２４ｍｍ以下であることが更に好ましい。エンボスパターン２の深さを上記の範囲に調整することにより、より効果的に、エンボスパターン２の表裏差を維持することができ、使用時における触感及び美粧性を良好に維持することができる。
【００３５】
エンボスパターン２の面積率及び深さは、マイクロスコープを用いてエンボスパターン２の高低差を測定して求める。なお、上記の面積率及び深さの数値は、後述する補助エンボスパターン２１を反映せず、エンボスパターン２のみを測定した数値である。
【００３６】
マイクロスコープとしては、ＫＥＹＥＮＣＥ社製の製品名「ワンショット３Ｄ測定マイクロスコープ  ＶＲ−３１００」を使用することができる。マイクロスコープの画像の観察・測定・画像解析ソフトウェアとしては、製品名「ＶＲ−Ｈ１Ａ」を使用することができる。また、測定条件は、倍率１２倍、視野面積２４ｍｍ×１８ｍｍの条件で測定する。なお、測定倍率と視野面積は、求めるエンボスパターン２の大きさによって、適宜変更してもよい。エンボスパターン２の測定については、測定面はロール裏面１ｂではなくロール表面１ａとし、トイレットロール１のトイレットペーパー１ｘの最外巻の端縁１ｅから、トイレットロール１の巻長１０％に相当する所定の位置において、幅方向Ｗに連続するエンボスパターン２を選択し測定する。なお、エンボスパターン２の面積率と深さは、トイレットロール１をロール形状のままで測定する。ここで、トイレットロール１は嵩張る形状のため上記マイクロスコープのピントが合いにくくなる場合がある。この場合、サンプルを載せるステージ（台）を取り除いてピントを調節して測定しても良い。
【００３７】
図６（ａ）は、マイクロスコープによるＸ−Ｙ平面上の高さプロファイルを示し、トイレットペーパー１ｘ表面の高さが濃淡で表されることがわかる。プロファイル計測の条件にて、エンボスパターン２を跨ぐように線分（水平線）を引き、図６（ｂ−１）に示すように実際のトイレットペーパー１ｘの試料表面の連続する凹凸を表す（測定）断面曲線が得られ、図６（ｂ−１）に示されるグラフが、トイレットロール１の幅方向Ｗに連続的に形成される凹凸を示している。ここで、図６（ｂ−１）の（測定）断面曲線は、トイレットロールの表面の凹凸を表す（測定）断面曲線であるが、ノイズ（トイレットロールの表面に繊維塊があったり、繊維がヒゲ状に伸びていたり、繊維のない部分に起因した急峻なピーク）をも含んでおり、凹凸の高低差の算出や、下記に示す面積率の算出に当たっては、このようなノイズピークを除去する必要がある。そこで、図６（ｂ−１）の（測定）断面曲線を重み平均ラジオボタンでフィルターのサイズを±１２とし、スムージングした図６（ｂ−２）の断面曲線を得る。なお、重み平均ラジオボタンのフィルターを用いたスムージングは、上記の解析ソフトを使用すれば、自動で得られる。そして、図６（ｂ−２）に示すグラフにおいて、グラフの凸部と、当該凸部に隣接する凸部の縦軸のそれぞれの最大値の平均値を算出し、当該凸部と、当該凸部に隣接する凸部と、に挟まれる凹部における縦軸の最小値を求める。このようにして求められた最大値の平均値から最小値を差し引いた数値をエンボスパターン２の深さとし、図６（ｂ−１）に示すように連続する凹凸について同様の測定を連続する３か所（補助エンボスが含まれない凹凸）について行う。その後、トイレットロールを９０度ずつ合計４カ所において同様の測定を行い、合計１２か所の平均値をエンボスパターン２の深さとして最終的に採用する。なお、プロファイル上の幅方向のピッチ（凸部と、当該凸部に隣接する凸部との距離）は、１ｍｍ以上１２ｍｍ以下であることが好ましく、２ｍｍ以上９ｍｍ以下であることがより好ましく、３ｍｍ以上６ｍｍ以下であることが更に好ましい。幅方向のピッチを上記範囲にすることで、使用時における触感及び美粧性を良好に維持することができる。
【００３８】
次に、エンボスパターン２の面積率の測定方法について、図６（ｃ）を用いて説明する。図６（ｃ）に示すように、グラフの凸部と、当該凸部に隣接する凸部において、それぞれ縦軸の最大値となる点を結ぶ線Ａを引き、次に、当該凸部と、当該凸部に隣接する凸部と、に挟まれる凹部における縦軸の最小値を示す点から、線Ａに垂直な線Ｂを引く。次に、上記凹部における縦軸の最小値を示す点から、線Ａに平行な線Ｃを引く。次に、当該凸部と当該凸部に隣接する凸部において、それぞれ縦軸の最大値となる点から、線Ｃに垂直に結ぶ線Ｄを引く。次に、線Ｂの中心点から線Ａ及び線Ｃに平行な線Ｅを引く。このように、複数の線を引いたうえで、グラフ上の線と、線Ｂと、線Ｅに囲まれた領域の面積、すなわち図６（ｃ）中におけるＦとＧの領域の面積の和を、グラフの線と、線Ｄと、線Ｅに囲まれた領域の面積、すなわち図６（ｃ）中における、ＨとＩの領域の面積の和に、更に図６（ｃ）中における、ＦとＧの部分の面積を合わせた総面積で割り、更に１００を乗じた数値をエンボスパターン２の面積率（％）とする。よって、図６（ｃ）において、（Ｆ領域の面積＋Ｇ領域の面積）／（Ｆ領域の面積＋Ｇ領域の面積＋Ｈ領域の面積＋Ｉ両機の面積）×１００の式で算出される数値がエンボスパターン２の面積率となる。さらに、連続する凹凸について同様の測定を連続する３か所（補助エンボスが含まれない凹凸を測定する）について行う。その後、トイレットロールを９０度ずつ合計４カ所において同様の測定を行い、合計１２か所の平均値をエンボスパターン２の面積率として最終的に採用する。なお、本発明のような長尺トイレットロールを巻く際には、シートのテンションを強く張った状態で加工するため、エンボスは流れ方向に伸びやすく、また、エンボスパターン２の重心を流れ方向ＭＤ及び幅方向Ｗに結ぶ線が、それぞれ略直線状であり、隣接するエンボスパターン２の、幅方向Ｗにおける離間距離が、流れ方向ＭＤにおける離間距離よりも大きいため、幅方向の面積率を測定する。エンボスパターン２の面積率は、従来、エンボスパターン２の凸部を用いて、画像解析等で求められてきた。本発明においては、エンボスロールの凸部の面積率と上記の測定方法の面積率に相関があることを見出し、上記の方法によりエンボスパターンの面積率を測定した。
【００３９】
なお、エンボスパターン２の形状は、長方形、正方形、丸形、長丸形等、特に制限はない。また、上記のエンボスパターン２の深さ及びエンボスパターン２の面積率（個数）を適宜調整して、巻直径ＤＲや巻密度を調整することができる。
【００４０】
ところで、上記のように、エンボスパターン２が、流れ方向ＭＤに平行な線に対する、エンボスパターン２の重心を流れ方向ＭＤに結ぶ線の傾きが０°となるように形成される場合には、トイレットロール１の製造工程において、エンボスロール１１１の凸部が対向するゴムロール１１２の特定の位置に接触し続けることになり、ゴムロール１１２の当該位置の劣化が進み、ゴムロール１１２の交換頻度が高くなり、コスト的な負担がかかる場合がある。そのため、幅方向Ｗに隣接するエンボスパターン２の間に、補助エンボスパターン２１を有し、エンボスパターン２と補助エンボスパターン２１により略コンマ形状又は略逆コンマ形状を形成することが好ましい。なお、補助エンボスパターンは、本明細書において、トイレットロール１を流れ方向に見た時に、エンボス部の凹部が、非エンボス部より少なく、エンボスパターン２に含まれないエンボスであると定義する。なお、補助エンボスパターン２１は、図５に示すように、幅方向にエンボスパターン２と連結していることが好ましい。図５は、エンボスパターン２と補助エンボスパターン２１により略逆コンマ形状を形成している態様を示している。このように補助エンボスパターン２１を設けることで、エンボスロール１１１の凸部が、ゴムロール１１２に対して均一に接触することになり、ゴムロール１１２の劣化速度を遅くすることができる。なお、補助エンボスパターン２１の太さは、０．０５ｍｍ以上２．０ｍｍ以下であることが好ましく、０．１ｍｍ以上１．５ｍｍ以下であることがより好ましく、０．２ｍｍ以上１．０ｍｍ以下であることが更に好ましい。また、補助エンボスパターン２１の深さは０．０１ｍｍ以上０．３２ｍｍ以下、好ましくは０．０４ｍｍ以上０．２７ｍｍ以下、０．０８ｍｍ以上０．２４ｍｍ以下、であることが好ましい。補助エンボスパターン２１は、エンボスロール１１１の凹凸を適宜調整することにより、形成することができる。
【００４１】
図７はロール巻取り加工機１１０の一例を示す。原反ロール１２は、ロール巻取り加工機１１０にセットされ、エンボスユニット（エンボスロール１１１）によってシングルエンボス処理された後、巻取り機構１１３によって上記の巻直径ＤＲの幅広の原紙ロール１３に巻取られる。その後、この原紙ロール１３を所定幅（１１４ｍｍ等）に切り、トイレットロール１となる。なお、原反ロール１２は、カレンダー処理を行ってもよいが、本発明においては、エンボス処理によって紙厚及び比容積が低くなるので、カレンダー処理を行う必要性は低く、カレンダー処理を行わない方が、生産性を向上させる観点から好ましい。
【００４２】
ロール巻取り加工機１１０は、大別するとサーフェイス方式とセンター方式の２種類がある。サーフェイス方式は巻取るロールを外側から別の複数の駆動ロールで支持しながら巻取る方法であり、巻取られたトイレットロール１は、巻き径のコントロールがしやすく、生産速度がより高速となる。センター方式は巻取りロールの中心に通したシャフトの駆動により巻取る方法で、巻取られたトイレットロール１は、比較的柔らかな製品となり、デリケートなエンボスを施した製品に適している。本発明においては、いずれの方法でも巻取ることができるが、サーフェイス方式であることが好ましい。サーフェイス方式によれば、トイレットロール１を巻く強さでトイレットロール１の巻直径ＤＲ及びロール柔らかさを比較的容易に調整することができる。
【００４３】
エンボスパターン２の深さは、エンボスロール１１１と対向するゴムロール１１２（図７参照）のニップ幅を適宜調整して制御することができる。ニップ幅は、ロールの特性によっても異なるが、２０ｍｍから５０ｍｍであることが好ましく、２５ｍｍから４５ｍｍであることがより好ましく、３０ｍｍから４０ｍｍであることが更に好ましい。ニップ幅を上記の範囲内のものとすることにより、エンボスパターン２の表裏差が適切に維持されるとともに、紙厚が好適に維持されてロールの巻直径ＤＲが適切なものとなり、シートの柔らかさについても好適に維持される。ニップ幅は、カーボン紙を用いて測定することができる。測定方法としては、まず、エンボスロール１１１のニップを逃がし、カーボン紙と一般的なコピー用紙を重ねてセットする。次に、エンボスロール１１１にニップをかける。その後、ニップを逃がし、カーボン紙とコピー用紙を取り外す。エンボスロール１１１でニップがかかっていた部分のカーボン紙の色がコピー用紙に転写されるので、ニップ幅を測定することができる。なお、エンボスロール１１１の材質は、金属であることが好ましい。
【００４４】
エンボスロール１１１の凹凸が深ければニップ幅を狭くし、エンボスロール１１１の凹凸が浅ければニップ幅を広くすることで、エンボスパターン２の深さを調整できる。また、エンボスパターン２の深さを確保するよう、ロールを巻く強さを調整できる。例えば、エンボスパターン２の深さが大きくなると、ロールを巻く際にエンボスパターン２が潰れやすくなるので、ロールを巻く強さを弱くすることで、エンボスパターン２の深さを調整できる。
【００４５】
ロール巻取り加工機１１０にて同時に、印刷、エンボス付与、ミシン目加工、テールシール、所定幅（１１４ｍｍ等）のカットを行うことができ、トイレットロール１を製造することができる。さらに、その後、フィルム包装加工してトイレットロール１の包装体を製造することができる。
【００４６】
［ロール質量］
ロール質量は、芯（コア）の質量を除く、ロール幅（芯方向のロールの幅）１１４ｍｍあたりのトイレットロール１の質量である。本発明のトイレットロール１において、芯（コア）の質量を除くロール１個あたりの質量は、１７０ｇ以上３００ｇ以下である。ロール質量が上記の範囲であることにより、トイレットロール１をコンベアで搬送する際に、自重によるトイレットロール１とコンベアとの摩擦を抑え、擦れシワの発生を抑制することができる。また、坪量や巻長が適切に維持され、ロールの交換頻度を低くすることができる。また、芯（コア）の質量を除くロール１個あたりの質量は、１９０ｇ以上２７０ｇ以下であることが好ましく、２００ｇ以上２４０ｇ以下であることがより好ましい。
【００４７】
［コア外径］
また、本発明のトイレットロール１の芯の外径である、コア外径は、３５ｍｍ以上４５ｍｍ以下であることが好ましく、３７ｍｍ以上４２ｍｍ以下であることがより好ましく、３８ｍｍ以上４０ｍｍ以下であることが更に好ましい。コア外径が上記の範囲内のものであることにより、トイレットロール１の巻密度を好適に維持しつつ、トイレットロール１を、トイレットペーパーホルダーに収まりやすくすることができ、加えて、製造時のトイレットロール１の取扱性も良好となる。また、トイレットロール１のコアの質量は３．０ｇ以上５．７ｇ以下であることが好ましく、３．７ｇ以上５．２ｇ以下であることがより好ましく、４．２ｇ以上４．８ｇ以下であることが更に好ましい。コア質量を上記の数値範囲内にすることにより、本願のような長尺のトイレットペーパー１ｘに適した、良好なコアの強度とコアのコストを実現することができる。コアの質量は、ロール質量と同様、ロール幅１１４ｍｍの質量とする。
【００４８】
［比容積］
トイレットペーパー１ｘの比容積は２．５ｃｍ３／ｇ以上６．５ｃｍ３／ｇ以下であることが好ましい。トイレットペーパー１ｘの比容積が上記範囲内のものであることにより、シートの柔らかさが良好なものとなり、バルク（嵩高さ）が好適に維持され、水分の吸収性が良好に維持されるとともに、巻直径ＤＲが大きくなり過ぎることがない。上記比容積は、２．８ｃｍ３／ｇ以上６．２ｃｍ３／ｇ以下であることがより好ましく、３．１ｃｍ３／ｇ以上５．９ｃｍ３／ｇ以下であることが更に好ましい。
【００４９】
［ＤＭＤＴ、ＤＣＤＴ］
トイレットペーパー１ｘのＪＩＳ  Ｐ  ８１１３に基づく乾燥時の縦方向の引張強さをＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）、乾燥時の横方向の引張強さをＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）としたとき、ＤＭＤＴが２．５Ｎ／２５ｍｍ以上７．０Ｎ／２５ｍｍ以下であることが好ましく、３．５Ｎ／２５ｍｍ以上６．０Ｎ／２５ｍｍ以下であることがより好ましく、４．０Ｎ／２５ｍｍ以上５．５Ｎ／２５ｍｍ以下であることが更に好ましい。また、ＤＣＤＴは、０．７Ｎ／２５ｍｍ以上３．０Ｎ／２５ｍｍ以下であることが好ましく、１．０Ｎ／２５ｍｍ以上２．７Ｎ／２５ｍｍ以下であることがより好ましく、１．３Ｎ／２５ｍｍ以上２．４Ｎ／２５ｍｍ以下であることが更に好ましい。ＤＭＤＴ及びＤＣＤＴを上記の範囲に調整することにより、擦れシワの発生を抑制することができ、かつ、柔らかさとともに風合いが好適に維持され、品質を向上させることができる。なお、引張強さの測定は、引張速度３００ｍｍ／ｍｉｎの条件で行う。また、引張強さは、公知の方法で調整することができる。
【００５０】
なお、上記においては、トイレットペーパー１ｘの抄紙の流れ方向を「縦方向」とし、流れ方向に直角な方向を「横方向」とする。
【００５１】
［吸水度］
トイレットペーパー１ｘの旧ＪＩＳ  Ｓ  ３１０４に基づく吸水度は、７．０秒以下であることが好ましく、５．０秒以下であることがより好ましく、３．０秒以下であることが更に好ましい。吸水度は、短時間であることが好ましく、上記時間の範囲内であることにより、吸水性が良好に維持される。なお、水を滴下する際は、トイレットペーパー１ｘの表面側に滴下する。
【００５２】
［ほぐれやすさ］
トイレットペーパー１ｘのＪＩＳ  Ｐ  ４５０１に基づくほぐれやすさは、８秒以上６０秒以下であることが好ましく、１５秒以上５０秒以下であることがより好ましく、２０秒以上４０秒以下であることが更に好ましい。ほぐれやすさは、短時間であることが好ましく、上記時間の範囲内であることにより、トイレでの水解性が良好に維持され、温水洗浄便座使用におけるトイレットペーパー１ｘが水に濡れた時の耐水性も良好になる。
【００５３】
［滑らかさＴＳ７５０］
本発明のトイレットロール１において、トイレットペーパー１ｘについて、ティッシュソフトネス測定装置ＴＳＡ上のソフトウェアにて自動的に取得した、低周波数側からの最初のスペクトルの極大ピークの強度（ＴＳ７５０）の数値から算出されるパラメーターを以下の範囲に調整することにより、トイレットロール１の使用開始時と使用終了時を比較した場合における、手触りや風合いに差を感じにくくすることができる。すなわち、本発明において、内巻領域Ｆにおける、トイレットペーパー１ｘの表面１ａ及び裏面１ｂそれぞれのティッシュソフトネス測定装置ＴＳＡにより測定される滑らかさＴＳ７５０の値を乗じた数値が、外巻領域Ｇにおける、トイレットペーパー１ｘの表面１ａ及び裏面１ｂそれぞれの滑らかさＴＳ７５０の値を乗じた数値に対して、７２％以上である。また、当該数値は、７７％以上であることが好ましく、８２％以上であることがより好ましい。また、内巻領域Ｆにおける上記数値は、外巻領域Ｇの上記数値よりも小さくなる。なお、内巻領域Ｆ及び外巻領域Ｇの各領域における表面１ａと裏面１ｂのそれぞれの測定位置は、各領域の範囲内であれば一致する必要はない。
【００５４】
さらに、より効果的に、トイレットロール１の使用開始時と使用終了時を比較した場合における、手触りや風合いに差を感じにくくするために、内巻領域Ｆにおける、トイレットペーパー１ｘの裏面１ｂの滑らかさＴＳ７５０の値が、外巻領域Ｇにおける、トイレットペーパー１ｘの裏面１ｂの滑らかさＴＳ７５０の値に対して、７４％以上であることが好ましく、７９％以上であることがより好ましく、８４％以上であることが更に好ましい。なお、内巻領域Ｆにおける上記数値は、外巻領域Ｇの上記数値よりも小さくなる。
【００５５】
ティッシュソフトネス測定装置ＴＳＡを使用したＴＳ７５０の測定方法や、これに用いられる測定装置については、例えば、特開２０１３−２３６９０４号公報に詳細に記載されている。ティッシュソフトネス測定装置ＴＳＡを使用した測定方法については、上記の特許文献を参照されたい。
【００５６】
＜トイレットペーパー＞
トイレットペーパー１ｘは木材パルプ１００質量％からなるものであってもよく、古紙パルプ、非木材パルプ、脱墨パルプを含んでもよい。目標とする品質を得るためには、ＮＢＫＰ（針葉樹晒クラフトパルプ）の含有率が０質量％以上３０質量％以下であることが好ましく、０質量％以上２０質量％以下であることがより好ましく、５質量％以上１５質量％以下であることが更に好ましい。また、ＬＢＫＰ（広葉樹晒クラフトパルプ）の含有率が３０質量％以上９０質量％以下であることが好ましく、４０質量％以上８０質量％以下であることがより好ましく、５０質量％以上７０質量％以下であることが更に好ましい。
【００５７】
また、ミルクカートン等の液体飲料用カートン由来の古紙パルプの含有率が０質量％より大きく６０質量％以下であることが好ましく、１０質量％以上５０質量％以下であることがより好ましく、２０質量％以上４０質量％以下であることが更に好ましく、クラフトパルプの含有率が、４０質量％以上１００質量％未満であることが好ましく、５０質量％以上９０質量％以下であることがより好ましく、６０質量％以上８０質量％以下であることが更に好ましい。
【００５８】
ミルクカートン等の液体飲料用カートン由来の古紙パルプは、針葉樹パルプが主体であり、トイレットペーパー１ｘの強度を向上させやすいというメリットがある一方で、品質的にバラツキが大きく、含有割合が高過ぎると製品の品質に影響することがある。ミルクカートン等の液体飲料用カートン由来の古紙パルプの含有量を上記の範囲内のものとすることにより、品質のバラツキを抑えつつ、トイレットペーパー１ｘの強度を効果的に向上させることができる。
【００５９】
なお、上記のＬＢＫＰとしては、ユーカリ属グランディス及びユーカリグロビュラスに代表される、フトモモ科ユーカリ属の材種から形成されるパルプが好ましい。
【００６０】
本発明においては、上記のＮＢＫＰ、ＬＢＫＰ、ミルクカートン由来の古紙のパルプ１００質量部に対して、新聞や雑誌古紙等由来の脱墨パルプを２５質量部以下の範囲内で配合することができる。なお、脱墨パルプを２５質量部配合したときの、トイレットペーパー１ｘ（シート）中の脱墨パルプの含有率は、２５質量部／（１００質量部＋２５質量部）×１００＝２０質量％となる。脱墨パルプの含有率は０質量％以上２０質量％以下であることが好ましく、０質量％以上１０質量％以下であることがより好ましく、０質量％以上５質量％以下であることが更に好ましく、０質量％であることが最も好ましい。脱墨パルプも古紙であるため、これをパルプ原料に配合することにより、トイレットペーパー１ｘの品質のバラツキが大きくなる。また、脱墨パルプは通常、蛍光染料を含んでおり、その含有率が２０質量％を超えると、トイレットペーパー１ｘが蛍光染料を多く含むことになる場合がある。このため、脱墨パルプの含有量は２０質量％以下とすることが好ましい。
【００６１】
なお、トイレットペーパー１ｘに適正な強度を確保するために、通常の手段で原料配合し、パルプ繊維の叩解処理を行うことにより強度調整を行うことができる。目標の品質を得るための叩解としては、市販のバージンパルプに対して、ＪＩＳ  Ｐ  ８１２１で測定されるカナダ標準ろ水度で、叩解前後におけるろ水度の差を０ｍｌ以上１５０ｍｌ以下、より好ましくは１０ｍｌ以上１００ｍｌ以下、更に好ましくは２０ｍｌ以上７０ｍｌ以下に低減させる叩解処理を挙げることができる。
【００６２】
トイレットペーパー１ｘは、紙料にバージン系原料を使用する場合は、一定範囲の繊維長及び繊維粗度を有する針葉樹クラフトパルプと広葉樹クラフトパルプを特定の範囲で配合して抄紙することができる。紙料への添加剤としては最終製品の要求品質に応じ、デボンダー柔軟剤を含めた柔軟剤、嵩高剤、染料、分散剤、乾燥紙力増強剤、濾水向上剤、ピッチコントロール剤、吸収性向上剤等を用いることができる。湿潤紙力増強剤は使用しないことが好ましい。トイレットペーパー１ｘの紙料に古紙原料を使用する場合も、上記バージン系の場合と同様の処理を行う。
【００６３】
［トイレットペーパーの製造方法］
トイレットペーパー１ｘは、例えば以下のように、（１）抄紙及びクレーピング、（２）エンボス処理及びロール巻取り加工、の順で製造することができる。このうち、（２）については既に説明したので省略する。
【００６４】
（抄紙及びクレーピング）
まず、公知の抄紙機のワイヤーパート上で上記紙料からウェブを抄紙し、プレスパートのフェルトへ移動させる。ワイヤーパートの方式としては、丸網式、長網（フォードリニアー）式、サクションブレスト式、短網式、ツインワイヤー式、クレセントフォーマー式等が挙げられる。
【００６５】
そして、ウェブに対し、サクションプレッシャーロール又はサクションなしのプレッシャーロール又はプレスロール等で機械的に圧縮をしたり、あるいは熱風による通気乾燥等の脱水方法を採用したりして脱水を続ける。また、サクションプレッシャーロール又はサクションなしのプレッシャーロールは、プレスパートからヤンキードライヤーにウェブを移動させる手段としても使用される。
【００６６】
ヤンキードライヤーに移動されたウェブは、ヤンキードライヤー及びヤンキードライヤーフードで乾燥された後、クレーピングドクターによりクレーピング処理され、リールパートで巻取られる。
【００６７】
クレーピング（クレープと言われる波状の皺をつけること）は、紙を縦方向（抄紙機上のシート走行方向）に機械的に圧縮することである。そして、トイレットペーパー１ｘのウェブの製造の際、クレーピングドクターによりヤンキードライヤー上のウェブが剥がされ、リールパートで巻取られるが、ヤンキードライヤーとリールパートの速度差（リールパートの速度≦ヤンキードライヤーの速度）によりクレーピングドクターにてクレープ（皺）が形成される。
【００６８】
トイレットペーパー１ｘに必要な品質、すなわち嵩（バルク感）、柔らかさ、吸水性、表面の滑らかさ、美観（クレープの形状）等は上記速度差で左右される。上記速度差等の条件にもよるが、クレーピング後のリール上のウェブの坪量は概略１７ｇ／ｍ２以上２５ｇ／ｍ２以下となり、クレーピング前のヤンキードライヤー上のウェブの坪量より重くなる。上記坪量は、好ましくは１８ｇ／ｍ２以上２４ｇ／ｍ２以下、より好ましくは１９ｇ／ｍ２以上２３ｇ／ｍ２以下である。上記範囲を超えると、強度が高くなって紙がゴワゴワする場合があり、上記範囲未満であると、強度が弱くて破れやすくなったり、手触りや嵩高さが劣ったりする場合がある。
【００６９】
ここで、ヤンキードライヤーとリールのスピード差に基づくクレープ率は次式により定義される。
クレープ率（％）＝１００×｛（ヤンキードライヤー速度（ｍ／分）−リール速度（ｍ／分）｝÷リール速度（ｍ／分）
【００７０】
品質や操業性の良し悪しはこのクレーピングの条件で大方決まり、クレーピング条件を最適とする操業条件が当業者にとって重要な事項となる。本発明においてトイレットペーパー１ｘを製造する際のクレープ率は１０％以上５０％以下であることが好ましく、１５％以上４０％以下であることがより好ましく、２０％以上３５％以下であることが更に好ましい。
【００７１】
エンボス処理前のトイレットペーパー１ｘの紙厚を好ましくは０．５ｍｍ／１０枚以上１．２ｍｍ／１０枚以下、より好ましくは０．６ｍｍ／１０枚以上１．１ｍｍ／１０枚以下、更に好ましくは０．７ｍｍ／１０枚以上０．９ｍｍ／１０枚以下とする。また、エンボス処理前の原反ロール１２におけるトイレットペーパー１ｘの比容積を好ましくは２．７ｃｍ３／ｇ以上６．２ｃｍ３／ｇ以下、より好ましくは３．０ｃｍ３／ｇ以上５．９ｃｍ３／ｇ以下、更に好ましくは３．３ｃｍ３／ｇ以上５．６ｃｍ３／ｇ以下とする。なお、エンボス処理前のトイレットペーパー１ｘの紙厚は、原反ロール１２における紙厚である。エンボス処理前の紙厚および比容積は、トイレットロールの紙厚および比容積より高めとなる。上記のとおり、本発明に用いるエンボスパターン２は、エンボス処理により紙厚および比容積を低くすることができるため、長尺トイレットロールに適している。
【００７２】
原反ロール１２を、例えば図７のロール巻取り加工機１１０によってエンボス処理し、トイレットロール１を得る。なお、巻密度は、図７のロール巻取り加工機１１０において、巻取り機構１１３で幅広の原紙ロール１３に巻取る際、原紙ロール１３を外周側から押圧してシートを順次巻くためのライダーロール１１４の押圧力を、所定範囲に設定することで調整できる。
【００７３】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００７４】
パルプ組成の含有率（質量％）が、ＮＢＫＰ１０％、ＬＢＫＰ６０％、ミルクカートン等の液体飲料用カートン由来の古紙パルプ３０％となるようにし、脱墨パルプは含有させず、図７に示す装置により、表１から表３に示すトイレットペーパー（１プライ）及びトイレットロールを製造した。なお、エンボスパターンの形成には、全て同じエンボスロールとゴムロールを用い、エンボスロールと対向するゴムロールのニップ幅を３２ｍｍに統一し、図３に示すように、エンボスパターンの重心を流れ方向及び幅方向に結ぶ線が、それぞれ直線状であり、隣接する前記エンボスパターンの、幅方向における離間距離が、流れ方向における離間距離よりも大きく、流れ方向に平行な線に対する、エンボスパターンの重心を流れ方向に結ぶ線の傾きが０°となるように調整した。
【００７５】
以下の測定を行った。なお、各測定は、ＪＩＳ  Ｐ  ８１１１に規定する温湿度条件下（２３±１℃、５０±２％ＲＨ）で平衡状態に保持後に行った。
【００７６】
坪量：ＪＩＳ  Ｐ８１２４に基づいて測定し、シート１枚あたりに換算した。
【００７７】
紙厚：シックネスゲージ（尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。なお、トイレットペーパーを１０枚重ねて、１０プライ分として測定を行った。また、測定を１０回繰り返して測定結果を平均した。なお、ロール上の測定位置は、トイレットロールを巻きほぐした際の最内巻のトイレットペーパーの端縁からトイレットロールの巻長の９０％に相当する位置とした。
【００７８】
比容積：シート１枚あたりの紙厚を１枚あたりの坪量で割り、単位ｇあたりの容積ｃｍ３で表した。
【００７９】
乾燥時の縦方向引張強さＤＭＤＴと乾燥時の横方向引張強さＤＣＤＴ：ＪＩＳ  Ｐ  ８１１３に基づいて、トイレットペーパーにつき、破断までの最大荷重をＮ／２５ｍｍの単位で測定した。引張強さの測定は、引張速度３００ｍｍ／ｍｉｎの条件で行った。
【００８０】
巻長：トイレットロールのミシン目とミシン目の間のシートについて、１０シート分の長さを実測した。その後、ロールのシート数を実測し、巻長さは１０シート分の長さとシート数から比例計算で求めた。例えば、１０シート分の長さが１．５１５ｍ、シート数が３３０シートの場合、１．５１５ｍ×（３３０／１０）＝５０ｍとなる。なお、ミシン目がない場合は、実測することにより巻長を求めた。
【００８１】
ロールの巻直径ＤＲ、コア外径ＤＩ：ムラテックＫＤＳ株式会社製ダイヤメータールールを用いて測定した。測定は、１０個のロールを測定し、測定結果を平均した。
【００８２】
ロール質量：ロール質量は、電子天秤を用いて測定した。まず、コアを含むロール質量を測定し、その後、コアの質量を測定した。コアを含むロール質量から、コアの質量を差し引き、ロール質量とした。ロール質量は、１０個のロールを測定し、測定結果を平均した。なお、ロール幅が１１４ｍｍと異なる場合は、ロール幅を１１４ｍｍに換算してロール質量を求めた。例えば、ロール幅が１０５ｍｍの場合、そのロール質量に係数（１１４／１０５）を乗じた質量を、ロール幅が１１４ｍｍあたりのロール質量とした。
【００８３】
巻密度及びＴＳ７５０については、上記の方法により測定した。なお、ＴＳ７５０については、内巻領域については、トイレットロールを巻きほぐした際の最内巻のトイレットペーパーの端縁からトイレットロールの巻長の２５％に相当する位置、外巻領域については、トイレットロールを巻きほぐした際の最外巻のトイレットペーパーの端縁からトイレットロールの巻長の１０％に相当する位置、をそれぞれ測定した。
【００８４】
なお、外巻領域における、トイレットペーパーの表面及び裏面それぞれのＴＳ７５０の値を乗じた数値に対する、内巻領域における、トイレットペーパーの表面及び裏面それぞれのＴＳ７５０の値を乗じた数値（％）を、表中では、ＴＳ７５０（表×裏  内巻/外巻）と記載している。また、外巻領域における、トイレットペーパーの裏面のＴＳ７５０の値に対する、内巻領域における、トイレットペーパーの裏面のＴＳ７５０の値（％）を、表中では、ＴＳ７５０（裏  内巻/外巻）と記載している。
【００８５】
また、外巻領域におけるトイレットペーパーの紙厚に対する内巻領域におけるトイレットペーパーの紙厚（％）を表中では、紙厚（内巻/外巻）と記載している。なお、紙厚に関する当該データを採る場合において、内巻領域については、最内巻のトイレットペーパーの端縁からトイレットロールの巻長の２５％に相当する位置を起点として、最内巻に向かう方向にトイレットペーパーを１０枚分採取し、上記の同様の方法により測定した。また、外巻領域については、最外巻のトイレットペーパーの端縁からトイレットロールの巻長の１０％に相当する位置を起点として、最外巻に向かう方向にトイレットペーパーを１０枚分採取し、同様に測定した。
【００８６】
官能評価は、モニター２０人が、各評価項目について、「よい」又は「悪い」を選択する方式で行った。評価基準は以下のとおりである。◎、○、△を合格とした。
◎：「よい」が１８人以上２０人以下のとき
○：「よい」が１４人以上１７人以下のとき
△：「よい」が１０人以上１３人以下のとき
×：「よい」が、６人以上９人以下のとき
××：「よい」がいないか、１人以上５人以下のとき
【００８７】
得られた結果を表１から表３に示す。
【００８８】
【表１】
2019188021.tif 000003
【００８９】
【表２】
2019188021.tif 000004
【００９０】
【表３】
2019188021.tif 000005
【００９１】
以上より、本発明によれば、製造工程に起因する擦れシワが良好に抑えられ、内巻領域と外巻領域における紙質の差が小さく、交換頻度の低い、高品質の長尺トイレットロールを提供することができる。
【符号の説明】
【００９２】
１      トイレットロール
１ａ    ロール表面
１ｂ    ロール裏面
１ｅ    最外巻のトイレットペーパーの端縁
１ｆ    最内巻のトイレットペーパーの端縁
１ｘ    トイレットペーパー
１２    原反ロール
１３    原紙ロール
１１０  ロール巻取り加工機
１１１  エンボスロール
１１２  ゴムロール
１１３  巻取り機構
１１４  ライダーロール
２      エンボスパターン
２１    補助エンボスパターン
Ｅ      芯（コア）
Ｆ      内巻領域
Ｇ      外巻領域
ＭＤ    流れ方向
Ｗ      幅方向
ＤＲ    巻直径
ＤＩ    コア外径
【図１】
2019188021.tif 000006
【図２】
2019188021.tif 000007
【図３】
2019188021.tif 000008
【図４】
2019188021.tif 000009
【図５】
2019188021.tif 000010
【図６】
2019188021.tif 000011
【図７】
2019188021.tif 000012
【図８】
2019188021.tif 000013
【図９】
2019188021.tif 000014